(57)【要約】 【課題】  電気化学セルの温度分布を少なくし、耐久性を向上する。【解決手段】  酸素イオン伝導性の固体電解質１と、その両面に形成された陰極２および陽極３とで構成される電気化学セルにおいて、前記陽極と前記陰極とで電極材料や電極構造を違えて構成することにより各電極過電圧を変化させ、これにより、陽極過電圧と陰極過電圧のアンバランスを補正する。【選択図】    図１
2006220549.tif 000002
【特許請求の範囲】
【請求項１】
酸素イオン伝導性の固体電解質と、その両面に形成された陰極および陽極とで構成される電気化学セルにおいて、
前記陽極と前記陰極とで電極材料や電極構造を違えて構成することにより各電極過電圧を変化させ、これにより、陽極過電圧と陰極過電圧のアンバランスを補正したことを特徴とする電気化学セル。
【請求項２】
陽極材料として、陰極材料より電極過電圧の大きい電極材料を用いたことを特徴とする請求項１に記載の電解化学セル。
【請求項３】
陽極材料として、陰極材料より平均粒径の大きい電極材料粉末を用いたことを特徴とする請求項１または請求項２の何れかに記載の電気化学セル。
【請求項４】
陽極の厚みを陰極より厚く形成したことを特徴とする請求項１から請求項３までの何れかに記載の電気化学セル。
【発明の詳細な説明】
【技術分野】
【０００１】
本発明は、酸素ポンプや酸素富化器等に用い、被処理物質（酸素含有混合ガス）に対して電気化学反応を行う電気化学セルに関するものである。
【背景技術】
【０００２】
図４に示すように、酸素イオン伝導性を有する薄板状の固体電解質１の両面に電極２と電極３を設けて構成した電気化学セルにおいては、例えば、８００℃以上の高温下で電極間に直流電圧を印加すると、上記固体電解質１が、その一方の面（陰極２側）から他方の面（陽極３側）に酸素を透過させる酸素透過膜として機能することが知られている。
【０００３】
すなわち、上記構成の電気化学セルでは、負電圧（−Ｖ）が印加される陰極２側において酸素分子（Ｏ2）が電子を受け取って酸素イオン（Ｏ2）にイオン化され、この酸素イオン（Ｏ2）が電流として固体電解質１中を正電圧（＋Ｖ）が印加される陽極３側に移動し、この陽極３側において電子を放出して再び酸素分子に戻る現象が生じている。このような固体電解質の性質を利用して、例えば、空気などの酸素含有混合ガス中から酸素を分離して選択的に取り出すことが可能であり、その先行技術として特許文献１、特許文献２が開示されている。
【特許文献１】特開平１１−９４７９２号公報
【特許文献２】特開２００４−１３２９２７号公報
【発明の開示】
【発明が解決しようとする課題】
【０００４】
ところで、上記特許文献１、特許文献２も同様であるが、従来、製造し易いこと、各電極に要求される材料特性が同じであること等の理由から、電極材料（材料の組成）や電極構造（電極材料粉末の粒径や電極の厚さ）を陽極と陰極とで同一にすることが行われている。
【０００５】
また、上記構成の電気化学セルにおいては、図５に示すセルの電流−電圧特性（分極特性）のように、陽極における酸化反応の過電圧（電極間電圧に相当）に比べて陰極における還元反応の過電圧が大きくなる傾向が見られ、よって、この過電圧の差異による陽極と陰極の各電極でのジュール発熱のアンバランスから、固体電解質の温度分布に不均一が生じるため、（すなわち、各電極の材料や構造を同一に形成した場合、陽極側に比べて陰極側が高温になる）熱応力によるセルの破損が発生し、電気化学セルの寿命が著しく低下するという問題があった。
【０００６】
本発明は、係る問題に鑑みなされたもので、各電極過電圧のアンバランスを補正することにより、ジュール熱によるセルの温度分布を少なくし、耐久性を向上した電気化学セルを提供することを目的としている。
【課題を解決するための手段】
【０００７】
すなわち、請求項１に記載の本発明は、酸素イオン伝導性の固体電解質と、その両面に形成された陰極および陽極とで構成される電気化学セルにおいて、前記陽極と前記陰極とで電極材料や電極構造を違えて構成することにより各電極過電圧を変化させ、これにより、陽極過電圧と陰極過電圧のアンバランスを補正したことを特徴としている。
【０００８】
また、請求項２に記載の本発明は、請求項１に記載の電気化学セルにおいて、陽極材料として、陰極材料より電極過電圧の大きい電極材料を用いたことを特徴としている。
電極過電圧には、活性化過電圧、電極抵抗過電圧、濃度過電圧があり、電極材料の触媒能、電極材料の電気伝導性、電極構造によって変化する。陽極の電極過電圧を大きくすると、その分、陽極でのジュール発熱が増加する。
【０００９】
また、請求項３に記載の本発明は、請求項１または請求項２の何れかに記載の電解化学セルにおいて、陽極材料として、陰極材料より平均粒径の大きい電極材料粉末を用いたことを特徴としている。
陽極材料の粒径を大きくすると反応サイトである三相界面が減少して陽極過電圧（活性化過電圧）が大きくなるため、陽極でのジュール発熱が増加する。
【００１０】
また、請求項４に記載の本発明は、請求項１から請求項３までの何れかに記載の電気化学セルにおいて、陽極の厚みを陰極より厚く形成したことを特徴としている。
陽極を厚くすると陽極の電気抵抗が増加し、その分、陽極過電圧（電極抵抗過電圧）が大きくなるため、陽極でのジュール発熱が増加する。
【発明の効果】
【００１１】
本発明によれば、陽極過電圧と陰極過電圧をほぼ等しくすることにより、各電極におけるジュール発熱のアンバランスが補正され、固体電解質の温度分布を均一化することができる。これにより、熱応力による電気化学セルの破損を回避し、耐久性を著しく向上することができる。
【発明を実施するための最良の形態】
【００１２】
以下、図１〜図３に基づき、本発明に係る電気化学セルの実施形態を説明する。図１は本発明の電気化学セルの構成を示し、図２は電極材料による電気化学セルの電流−電圧特性を示し、図３は本発明による電気化学セルの電流−電圧特性（分極特性）を示している。
【００１３】
本実施形態の電気化学セルは、図１に示すように、固体電解質１（イオン伝導相）と、その両面に配した陰極２（還元相）と陽極３（酸化相）とにより構成されている。
上記構成の電気化学セルでは、陰極２側より酸素含有混合ガスを供給すると負電圧（−Ｖ）が印加される陰極２側において酸素分子（Ｏ2）が電子を受け取って酸素イオン（Ｏ2）にイオン化され、この酸素イオン（Ｏ2）が電流として固体電解質１中を正電圧（＋Ｖ）が印加される陽極３側に移動し、この陽極３側において電子を放出して再び酸素分子に戻る現象が生じる。
【００１４】
固体電解質１は、内部を酸素イオンが移動するため、酸素イオン伝導性を有する材料から構成する必要があり、本実施形態では、ペロブスカイト型結晶構造のランタンガレート系（ＬａＧａＯ3系）材料、具体的には、ＬＳＧＭＣ：（Ｌａ0.8Ｓｒ0.2Ｇａ0.8Ｍｇ0.15Ｃｏ0.05Ｏ3）を用いている。
【００１５】
従来より、ランタンガレート系材料は、酸素イオン伝導体として広く用いられているイットリア安定化ジルコニアやサマリウム添加セリア等と比べてより高い酸素イオン伝導性を有し、よって、これらを固体電解質材料として用いることにより、被処理物質に対する電気化学反応の効率化が図れると共に、作動温度が３００〜４００℃の低温作動の電気化学セルを実現することも可能となる。
【００１６】
陰極２は酸素イオンを固体電解質に伝導し、陽極３は固体電解質からの酸素イオンから電子を放出させるため、陰極２および陽極３は何れも電子伝導性とイオン伝導性の両特性を有する混合材料を用いるのが好ましく、例えば、ＳＳＣ：（Ｓｍ0.5 Ｓｒ0.5）ＣｏＯ3、ＢＬＣ：（Ｂａ0.6Ｌａ0.4）ＣｏＯ3、ＬＳＣ：（Ｌａ0.6Ｓｒ0.4）ＣｏＯ3、ＬＳＭ：（Ｌａ0.85Ｓｒ0.15）ＭｎＯ3、ＬＳＣＦ6428：（Ｌａ0.6Ｓｒ0.4）（Ｆｅ0.2Ｃｏ0.8）Ｏ3、ＬＳＣＦ6482：（Ｌａ0.6Ｓｒ0.4）（Ｆｅ0.8Ｃｏ0.2）Ｏ3等を使用することができる。
【００１７】
上記混合材料を電極材料として用いて電気化学セルを製造するには、先ず、固体電解質材料として、平均粒径１μｍ程度のランタンガレート系材料［Ｌａ0.8Ｓｒ0.2Ｇａ0.8Ｍｇ0.15Ｃｏ0.05Ｏ3］の粉末に溶媒やバインダ等を混練してスラリーを調製し、これを公知のドクターブレード法等によりグリーンシートを作製すると共に、これを１４００℃程度の温度で約３時間焼成して厚さ３０〜２００μｍ程の薄板状の固体電解質を得る。
次ぎに、電極材料として、ＳＳＣ、ＢＬＣ、ＬＳＭ、ＬＳＣ、ＬＳＣＦ6428、ＬＳＣＦ6482等の任意の材料粉末に溶剤やバインダ等を加えて混練してペーストを作製し、これを焼成した薄板状の固体電解質の片面づつにスクリーン印刷法等で塗布すると共に、１１００℃程度の温度で約３時間焼成して固体電解質の両面に厚さ１０〜２０μｍ程度の陰極（陰極膜）と陽極（陽極膜）を形成し、図１に示す構成の電気化学セルを得る。
図１に示すように、固体電解質１の両側に陰極２と陽極３を配した構成は図４に示す従来品と同様であるが、各電極構造等において従来品と相違している。以下にその詳細を説明する。
【００１８】
既述したように、上記構成の電気化学セルにおいては、陰極２と陽極３を同一に形成した場合、図５に示すように、陰極２と陽極３とで過電圧にアンバランス（陰極過電圧＞陽極過電圧）が生じると、セル（固体電解質）の温度分布に不均一が生じ、その際の熱応力によってセルが破損するという問題があった。
そこで、本発明では、陰極と陽極とで電極構造（電極材料粉末の粒径や電極の厚さ）や電極材料（混合材料の組成）を違えて構成し、各電極過電圧を変化させることにより、図３に示すように、陰極過電圧と陽極過電圧のアンバランスを補正するようにした。本実施形態では、陽極過電圧を陰極過電圧と同程度にまで増加させるようにしており、以下に、そのための方法について説明する。
【００１９】
陽極過電圧を増加するための第１の方法は、上記した電気化学セルの製造工程において、電極形成の際に使用する陽極材料として、陰極材料より電極過電圧の大きい電極材料を使用する方法である。
尚、陽極材料および陰極材料は、それぞれ上記した電極材料ＳＳＣ、ＢＬＣ、ＬＳＭ、ＬＳＣ、ＬＳＣＦ6428、ＬＳＣＦ6482等の内の何れか一種類を選択して使用することができる。
【００２０】
図２の電流−電圧特性によれば、各電極材料の電極過電圧は、ＬＳＭ＞ＬＳＣＦ6428＞ＳＳＣ＞ＢＬＣ＞ＬＳＣ＞ＬＳＣＦ6482の順に大きい。従って、電極形成の際には、上記した電極過電圧の大小関係に基づいて陰極２と陽極３の材料を選択して使用すれば良い。
例えば、陰極材料にＬＳＣＦ6482を用いた場合は、陽極材料として、電極過電圧のアンバランスの程度に応じてＬＳＣ、ＢＬＣ、ＳＳＣ、ＬＳＣＦ6428、ＬＳＭの何れか最適なものを選択して用いれば良い。また、陰極材料にＬＳＣＦ6428を用いた場合は、陽極材料はＬＳＭを用いることになる。
【００２１】
上記要領で電極材料を選定して陽極３の電極過電圧を増加させると、陽極３でのジュール発熱が増加するため、陽極３の温度が上昇し、陰極２との温度差を少なくすることができる。
【００２２】
また、陽極過電圧を増加するための第２の方法は、電極形成の際に使用する陽極材料の平均粒径を陰極材料の平均粒径より大きくする方法である。例えば、陰極材料の平均粒径を１〜３μｍとした場合、陽極材料の平均粒径は５〜１０μｍとするのが好ましい。
尚、陰極材料および陽極材料は、上記したＳＳＣ、ＢＬＣ、ＬＳＭ、ＬＳＣ、ＬＳＣＦ6428、ＬＳＣＦ6482等の内の同一材料を使用することができる。
【００２３】
陽極材料の粒径を大きくすることにより、反応サイトである三相界面が減少して陽極過電圧（活性化過電圧）が大きくなり、陽極３でのジュール発熱が増加するため、陽極３の温度が上昇し、陰極２との温度差を少なくすることができる。
【００２４】
また、陽極過電圧を増加する第３の方法は、電極形成工程において、固体電解質の各面に電極材ペーストを塗布する際、陽極側のペースト塗布量を陰極側のペースト塗布量より多くして陽極膜を陰極膜より厚くする方法である。
例えば、陰極膜の厚さを１０〜２０μｍとした場合、陽極膜の厚さは２００μｍ〜２ｍｍとするのが好ましい。尚、陰極材料と陽極材料は、上記したＳＳＣ、ＢＬＣ、ＬＳＭ、ＬＳＣ、ＬＳＣＦ6428、ＬＳＣＦ6482等の内の同一材料を使用することができる。
このように、陽極３を厚くすることにより陽極３の電気抵抗が増加して陽極過電圧（電極抵抗過電圧）が大きくなり、陽極３でのジュール発熱が増加するため、陽極３の温度が上昇し、陰極２との温度差を少なくすることができる。
【００２５】
以上のように、陽極過電圧と陰極過電圧のアンバランスを解消することにより、各電極におけるジュール発熱をほぼ等しくすることができ、固体電解質の温度分布を均一化することができる。これにより、熱応力による電気化学セルの破損を回避し、耐久性を著しく向上することができる。
【００２６】
また、本発明は、陽極過電圧と陰極過電圧と同程度にさせることを前提として、上記第１〜３の方法を適宜組み合わせて各々の電極を構成することも勿論可能である。
【図面の簡単な説明】
【００２７】
【図１】本発明による電気化学セルの構成を示す図。
【図２】電極材料による電気化学セルの電流−電圧特性を示す図。
【図３】本発明による電気化学セルの電流−電圧特性（分極特性）を示す図。
【図４】従来の電気化学セルの構成を示す図。
【図５】従来の電気化学セルの電流−電位特性（分極特性）を示す図。
【符号の説明】
【００２８】
１  固体電解質
２  陰極
３  陽極
【図１】
2006220549.tif 000003
【図２】
2006220549.tif 000004
【図３】
2006220549.tif 000005
【図４】
2006220549.tif 000006
【図５】
2006220549.tif 000007